(57)【要約】【課題】被処理物の表面に自己組織化単分子膜（ＳＡＭ）を効率よく作製することのできる方法および該方法に適した装置を提供すること。【解決手段】本発明に係るＳＡＭ作製装置１は、被処理物Ｗが導入されるチャンバ１０と、該チャンバ内の空間１１にＳＡＭ形成材料を供給するＳＡＭ供給手段２０と、該チャンバ内を通して被処理物Ｗを搬送する被処理物搬送手段４０とを備える。ＳＡＭ供給手段１０は、ＳＡＭ形成材料を含むミストＭを生成する霧化器２２と、そのミストを加熱する加熱器２４とを含み、チャンバ１０に導入された被処理物Ｗにチャンバ内の空間１１にあるＳＡＭ形成材料が付着するように構成されている。【選択図】図２
2008161779.tif 000002
【特許請求の範囲】
【請求項１】
被処理物の表面に自己組織化単分子膜を作製する装置であって、
前記被処理物が導入されるチャンバと、
該チャンバ内の空間に自己組織化単分子膜形成材料を供給する膜形成材料供給手段と、
該チャンバ内を通して前記被処理物を搬送する被処理物搬送手段と、
を備え、
ここで、前記膜形成材料供給手段は前記自己組織化単分子膜形成材料を含むミストを生成する霧化器と該ミストを加熱する加熱器とを含み、前記チャンバに導入された前記被処理物に該チャンバ内の空間にある自己組織化単分子膜形成材料が付着するように構成されている、自己組織化単分子膜の作製装置。
【請求項２】
前記膜形成材料供給手段は、前記ミストを前記チャンバ内の空間に供給し、該チャンバ内で前記ミストを加熱するように構成されている、請求項１に記載の装置。
【請求項３】
前記チャンバ内に導入された前記被処理物を該チャンバ内において冷却する冷却器をさらに備える、請求項１または２に記載の装置。
【請求項４】
前記被処理物に真空紫外光を照射する真空紫外光照射手段をさらに備え、
該照射手段は、前記被処理物に前記膜形成材料が付着する前に該被処理物に真空紫外光を照射するように構成されている、請求項１，２または３に記載の装置。
【請求項５】
前記膜形成材料の付着を終えた前記被処理物を加熱する加熱手段をさらに備える、請求項１から４のいずれか一項に記載の装置。
【請求項６】
前記膜形成材料の膜形成反応を促進する触媒を前記被処理物に供給する触媒供給手段をさらに含む、請求項１から５のいずれか一項に記載の装置。
【請求項７】
前記膜形成材料が前記被処理物に付着する以前に該被処理物に前記触媒が付着するように構成されている、請求項６に記載の装置。
【請求項８】
被処理物の表面に自己組織化単分子膜を作製する方法であって：
自己組織化単分子膜形成材料を含むミストを生成すること；
該ミストを加熱して前記膜形成材料の少なくとも一部を気化させること；および、
その気化した膜形成材料を含む膜形成材料含有ガスを前記被処理物に供給して該膜形成材料を前記被処理物に付着させること；
を含む、自己組織化単分子膜の作製方法。
【請求項９】
前記被処理物を冷却しつつ該被処理物に前記膜形成材料含有ガスを供給する、請求項８に記載の方法。
【請求項１０】
前記膜形成材料を付着させる前に前記被処理物に真空紫外光を供給することをさらに含む、請求項８または９に記載の方法。
【請求項１１】
前記膜形成材料の付着完了後に前記被処理物を加熱することをさらに含む、請求項８，９または１０のいずれか一項に記載の方法。
【請求項１２】
前記膜形成材料の膜形成反応を促進する触媒を前記被処理物に供給することをさらに含む、請求項８から１１のいずれか一項に記載の方法。
【請求項１３】
前記被処理物への前記触媒の供給は、該被処理物に前記膜形成材料を付着させる以前に行われる、請求項１２に記載の方法。
【請求項１４】
前記被処理物への前記膜材料含有ガスの供給は、前記膜材料含有ガスが供給される箇所に対して前記被処理物を相対的に移動させつつ行われる、請求項８から１３のいずれか一項に記載の方法。
【請求項１５】
請求項１から７のいずれか一項に記載の装置を用いて被処理物の表面に自己組織化単分子膜を作製することを特徴とする、自己組織化単分子膜付き物品の製造方法。
【請求項１６】
請求項８から１４のいずれか一項に記載の方法によって被処理物の表面に自己組織化単分子膜を作製することを特徴とする、自己組織化単分子膜付き物品の製造方法。
【発明の詳細な説明】
【技術分野】
【０００１】
本発明は、被処理物の表面に自己組織化単分子膜を作製する装置および該単分子膜を作製する方法に関する。また本発明は、かかる方法により作製された自己組織化単分子膜を備える自己組織化単分子膜付き物品の製造方法に関する。
【背景技術】
【０００２】
被処理物の表面に自己組織化単分子膜（Ｓｅｌｆ−Ａｓｓｅｍｂｌｅｄ  Ｍｏｎｏｌａｙｅｒ，以下「ＳＡＭ」ともいう。）を形成する材料が知られている。かかる材料（以下、「自己組織化単分子膜形成材料」または「ＳＡＭ形成材料」ともいう。）を用いてＳＡＭを形成する主な方法として、ＳＡＭ形成材料を含む溶液に被処理物を浸漬する方法（液相法）がある。この種の方法によるＳＡＭ形成に関する従来技術文献として特許文献１〜３が挙げられる。特許文献１および２には、前記ＳＡＭ形成材料を含む溶液を構成する溶媒として、アルコール類、芳香族炭化水素類、脂肪族炭化水素類等が例示されている。また、特許文献３には、該溶液を構成する溶媒として圧縮二酸化炭素を用いる技術が記載されている。
【０００３】
【特許文献１】特開２００１−１５２３６３号公報
【特許文献２】特開２００４−３１５４６１号公報
【特許文献３】特開２００２−３２７２８３号公報
【０００４】
一方、被処理物の表面にＳＡＭを形成する他の方法として、被処理物にＳＡＭ形成材料を化学蒸着する方法（気相法またはＣＶＤ法と称されることもある。）が提案されている。この気相法は、ＳＡＭ形成材料を効率よく利用することができる、液相法に比べて廃液量を低減し得るので環境への負荷が少ない、等の利点を有する。
【発明の開示】
【発明が解決しようとする課題】
【０００５】
従来の気相法によるＳＡＭ作製方法では、ＳＡＭ形成材料を収容する原料容器と被処理物とをチャンバ内に同封して昇温することにより原料容器内に貯留されたＳＡＭ形成材料をその表面（液面）から徐々に揮発させ、該揮発により生じたＳＡＭ形成材料の蒸気を被処理物に供給することで（典型的には、チャンバ内を拡散した蒸気が被処理物に到達して該被処理物上に堆積することにより）ＳＡＭを形成していた。ここで、被処理物の表面により効率よくＳＡＭを作製し得る方法および該方法によるＳＡＭ作製に適した装置が提供されれば有用である。
【０００６】
本発明は、被処理物の表面にＳＡＭを効率よく作製することのできるＳＡＭ作製方法およびＳＡＭ作製装置の提供を目的とする。関連する他の目的は、かかる高品質のＳＡＭを被処理物の表面に形成する表面処理方法を提供することである。また、かかる表面処理が施されたＳＡＭ付き物品の製造方法を提供することである。
【課題を解決するための手段】
【０００７】
本発明によると、被処理物の表面に自己組織化単分子膜（ＳＡＭ）を作製する装置が提供される。その装置は、前記被処理物が導入されるチャンバを備える。また、該チャンバ内の空間に自己組織化単分子膜形成材料（ＳＡＭ形成材料）を供給する膜形成材料供給手段（ＳＡＭ供給手段）を備える。また、該チャンバ内を通して前記被処理物を搬送する被処理物搬送手段を備える。ここで、前記膜形成材料供給手段は、典型的な構成として、前記自己組織化単分子膜形成材料を含むミストを生成する霧化器を含む。該供給手段は、また、前記ミストを加熱する加熱器を含むことができる。そして、前記チャンバに導入された前記被処理物に、該チャンバ内の空間にある自己組織化単分子膜形成材料が付着するように構成されている。
かかる構成の装置によると、チャンバ内の空間に含まれる（典型的には、該空間に蒸気および／またはミストの形態で分散した態様で含まれる）ＳＡＭ形成材料を、該空間（すなわち気相）から被処理物に供給して該被処理物に付着（堆積）させることができる。したがって、例えばＳＡＭ形成材料の溶液を満たした処理槽に被処理物を浸漬して該溶液（バルクの液相）から被処理物にＳＡＭ形成材料を供給するタイプの（すなわち、従来の一般的な液相法による）ＳＡＭ作製装置に比べて、本発明に係るＳＡＭ作製装置によると、より高いＳＡＭ形成材料利用効率が実現され得る。このことは、例えば、ＳＡＭの作製コスト（被処理物の表面にＳＡＭを形成する表面処理に要する処理コスト、あるいは被処理物の表面にＳＡＭを有するＳＡＭ付き物品の製造コストとしても把握され得る。）を低減するという観点から有利である。また、ＳＡＭの作製時等における環境への負荷をより軽減し得るという利点を有する。
【０００８】
ここに開示されるＳＡＭ作製装置の好ましい一つの態様では、前記膜形成材料供給手段が、前記ミストを前記チャンバ内の空間に供給し、該チャンバ内で前記ミストを加熱し得るように構成されている。上記ＳＡＭ作製装置は、典型的には、前記チャンバ内の温度（雰囲気温度）が前記ＳＡＭ形成材料からＳＡＭを形成するのに適した温度（通常は、少なくとも室温よりも高い温度、例えば凡そ４０℃以上）となるように該雰囲気温度を制御して使用される。したがって、前記ミストを前記チャンバ内で加熱する態様によると、該チャンバ内を適切な雰囲気温度に維持するための加熱エネルギーを利用して該ミストを加熱することができるのでエネルギー効率がよい。また、装置の小型化または簡略化の観点からも有利である。
【０００９】
ここに開示されるいずれかのＳＡＭ作製装置は、前記チャンバ内に導入された前記被処理物を該チャンバ内において冷却する（例えば、前記被処理物が前記チャンバ内の雰囲気温度よりも低温に維持されるように該被処理物を冷却する）冷却器をさらに備えることができる。かかる態様の装置によると、より高品質のＳＡＭが前記被処理物の表面に作製され得る。
【００１０】
ここに開示されるいずれかのＳＡＭ作製装置は、前記被処理物に真空紫外光（Ｖａｃｕｕｍ  Ｕｌｔｒａ  Ｖｉｏｌｅｔ  ｌｉｇｈｔ；以下「ＶＵＶ」ともいう。）を照射する真空紫外光照射手段をさらに備えることができる。該照射手段は、典型的には、前記被処理物に前記膜形成材料が付着する前に該被処理物にＶＵＶを照射するように（換言すれば、まず前記被処理物にＶＵＶを照射し、その後に前記膜形成材料が付着されるように）構成されている。かかる態様の装置によると、より高品質のＳＡＭが前記被処理物の表面に作製され得る。
【００１１】
ここに開示されるいずれかのＳＡＭ作製装置は、前記膜形成材料の付着を終えた前記被処理物を加熱する加熱手段をさらに備えることができる。かかる態様の装置によると、より効率よくＳＡＭを作製することができる。
【００１２】
ここに開示されるいずれかのＳＡＭ作製装置は、前記膜形成材料の膜形成反応を促進する触媒を前記被処理物に供給する触媒供給手段をさらに含むことができる。かかる態様の装置によると、より高いＳＡＭ作製効率が実現され得る。上記触媒供給手段を含むＳＡＭ作製装置は、前記膜形成材料が前記被処理物に付着する以前に該被処理物に前記触媒が付着するように構成されていることが好ましい。このことによって、上記触媒を用いることによる効果がより適切に発揮され得る。例えば、より高品質のＳＡＭを安定して効率よく作製し得る装置が提供される。
なお、ここに開示されるいずれかの装置は、該装置と同様の構成により、自己組織化単分子膜の製造に限られず種々の用途の薄膜（例えば超撥水性膜）の製造装置として使用され得る。したがって、ここに開示される発明は、他の側面として、そのような薄膜製造装置（例えば撥水膜製造装置）を提供するものであり得る。
【００１３】
本発明によると、また、被処理物の表面に自己組織化単分子膜を作製する方法が提供される。その方法は、自己組織化単分子膜形成材料を含むミストを生成することを含む。また、該ミストを加熱して前記膜形成材料の少なくとも一部を気化させることを含む。また、その気化した膜形成材料を含む膜形成材料含有ガスを前記被処理物に供給して該膜形成材料を前記被処理物に付着させることを含む。
上記作製方法では、ＳＡＭ形成材料を含むガス（典型的には、少なくともＳＡＭ形成材料の蒸気を含有するガスであり、該蒸気の他にＳＡＭ形成材料を含むミストを含有するガスであってもよい。）を被処理物に供給することで該膜形成材料（蒸気でもミストでもよい。）を該被処理物に付着（堆積）させる。したがって、該方法によると、バルクの液相から被処理物にＳＡＭ形成材料を供給するタイプのＳＡＭ作製方法（すなわち、従来の一般的な液相法）に比べて、より高いＳＡＭ形成材料利用効率が実現され得る。このことは、例えば、ＳＡＭの作製コスト等を低減する上で有利である。また、ＳＡＭの作製時等における環境への負荷がより軽減され得る。
【００１４】
ここに開示されるいずれかのＳＡＭ作製方法は、前記被処理物を冷却しつつ、該被処理物に前記膜形成材料含有ガスを供給する態様で好ましく実施することができる。かかる態様によると、より高品質のＳＡＭを前記被処理物の表面に作製し得る。
【００１５】
ここに開示されるいずれかのＳＡＭ作製方法は、前記膜形成材料を付着させる前に前記被処理物に真空紫外光を供給することをさらに含む態様で好ましく実施することができる。かかる作製方法によると、より高品質のＳＡＭを前記被処理物の表面に作製し得る。
【００１６】
ここに開示されるいずれかのＳＡＭ作製方法は、前記膜形成材料の付着完了後に前記被処理物を加熱することをさらに含む態様で好ましく実施され得る。かかる作製方法によると、より効率よくＳＡＭを作製することができる。
【００１７】
ここに開示されるいずれかのＳＡＭ作製方法は、前記膜形成材料の膜形成反応を促進する触媒を前記被処理物に供給することをさらに含む態様で好ましく実施することができる。かかる態様の装置によると、より高いＳＡＭ作製効率が実現され得る。上記触媒の供給を含む作製方法において、前記被処理物への前記触媒の供給は、該被処理物に前記膜形成材料を付着させる以前に行われることが好ましい。このことによって、上記触媒を用いることによる効果がより適切に発揮され得る。例えば、より高品質のＳＡＭを安定して効率よく作製することができる。
【００１８】
ここに開示されるいずれかのＳＡＭ作製方法において、前記被処理物への前記膜材料含有ガスの供給は、前記膜材料含有ガスが供給される箇所に対して前記被処理物を相対的に移動させつつ行うことができる。かかる態様の作製方法によると、より高いＳＡＭ作製効率が実現され得る。また、かかる態様の作製方法は、よりサイズの大きな（大面積および／または長尺の）被処理物へのＳＡＭ作製にも好ましく適用され得る。
なお、ここに開示されるいずれかのＳＡＭ作製方法は、他の観点として、被処理物の表面にＳＡＭを作成する処理を行う方法（すなわち、被処理物の表面処理方法）として把握され得る。
【００１９】
本発明によると、また、ここに開示されるいずれかのＳＡＭ作製装置を用いて被処理物の表面に自己組織化単分子膜を作製することを特徴とする、自己組織化単分子膜付き物品の製造方法が提供される。かかる製造方法によると、ここに開示されるいずれかのＳＡＭ作製装置を用いることから、ＳＡＭ付き物品を効率よく製造することができる。
【００２０】
本発明によると、さらに、ここに開示されるいずれかのＳＡＭ作製方法によって被処理物の表面に自己組織化単分子膜を作製することを特徴とする、自己組織化単分子膜付き物品の製造方法が提供される。かかる製造方法によると、ここに開示されるいずれかのＳＡＭ作製方法を用いることから、ＳＡＭ付き物品を効率よく製造することができる。
【発明を実施するための最良の形態】
【００２１】
以下、本発明の好適な実施形態を説明する。なお、本明細書において特に言及している事項以外の事柄であって本発明の実施に必要な事柄（例えば、霧化器、加熱器、冷却器等の具体的構成、雰囲気温度の測定方法や制御方法等）は、当該分野における従来技術に基づく当業者の設計事項として把握され得る。本発明は、本明細書に開示されている内容と当該分野における技術常識とに基づいて実施することができる。
【００２２】
ここに開示されるＳＡＭ作製装置またはＳＡＭ作製方法は、各種被処理物の表面にＳＡＭを作製するための装置または方法として好適に採用され得る。上記被処理物（ワーク）の構成材料は、該被処理物にＳＡＭ形成材料が付着する（供給される）際の雰囲気温度（典型的にはチャンバ内の雰囲気温度、例えば凡そ４０℃〜１５０℃程度）において全体として固体の状態を維持するものであればよく、特に限定されない。有機材料（紙、綿、麻、木材、ポリマー材料等）、無機材料（アルミナ、シリカ、炭化ケイ素等のセラミック、シリコン（Ｓｉ）、各種ガラス等）、金属材料（銅、アルミニウム、ゲルマニウム等）、炭素材料（グラファイト、ダイアモンド等）のいずれも使用可能である。上記ポリマー材料は、各種の熱可塑性樹脂または熱硬化性樹脂であり得る。例えば、ポリメチルメタクリレート等のアクリル樹脂、エポキシ樹脂、ポリアミド、アラミド（芳香族ポリアミド）、ポリイミド、ＡＢＳ樹脂、ポリエチレン、ポリプロピレン、ポリスチレン、ポリカーボネート、ポリエチレンテレフタレート（ＰＥＴ）、フェノール樹脂、ウレア樹脂、メラミン樹脂等が好適なポリマー材料として挙げられる。実質的に一種類の材料から構成される被処理物であってもよく、二種以上の材料を含んで構成された被処理物であってもよい。
【００２３】
被処理物の形状は特に限定されない。ここに開示される装置または方法は、比較的厚みが小さい形状の被処理物に対して好ましく適用され得る。例えば、薄板状、シート状（フィルム状）、紐状、粒子状等の形状である。シート状の被処理物において、該シートは、表面に開口する空隙を実質的に含まないシート（ＰＥＴフィルム、銅箔等）であってもよく、多数の細孔を含むシート（多孔質ポリエチレンフィルム、発泡ポリウレタンシート等）であってもよく、多数の繊維が集合して形成されたシート（各種材質の繊維からなる織布、不職布、紙等）であってもよい。他の形状の被処理物についても同様に、表面に開口する空隙（細孔、繊維の隙間等）を含んでもよく含まなくてもよい。なお、かかる空隙を含む被処理物では、該空隙に面する被処理物の表面もＳＡＭの作製対象たる「表面」に包含され得る。ここに開示される装置または方法に適した被処理物として紙製のシートが例示される。他の好適例として樹脂製のシート（フィルム）が挙げられる。
【００２４】
ここに開示される技術において「自己組織化単分子膜（ＳＡＭ）」とは、原料分子が被処理物の表面（固体と液体との界面または固体と気体との界面）に集合して自律的に組みあがる単分子膜（分子一層による膜）をいう。ただし、結果的に得られた膜の一部が意に反して（非意図的に）単分子膜となっていない場合（例えば二分子層になっている場合）であっても、少なくとも主としてＳＡＭを作製する意図をもって本発明に係る装置または方法を適用することは、本発明の技術的範囲に含まれ得る。
【００２５】
また、ここに開示される技術において「自己組織化単分子膜形成材料」とは、被処理物の表面に自己組織化単分子膜を形成し得る材料をいう。かかる材料（ＳＡＭ形成材料）は、典型的には、被処理物表面との化学結合等によって該被処理物に吸着可能な少なくとも一つの官能基（ヘッド基）と、それとは逆に被処理物の外方に向けて延びる少なくとも一つのテール基とを有する分子（原料分子）である。
【００２６】
ＳＡＭ形成材料としては、例えば、シリコン（Ｓｉ），チタン（Ｔｉ）等のコア原子に上記ヘッド基およびテール基が結合した構造の化合物を用いることができる。コア原子がシリコンである化合物（有機ケイ素化合物）が特に好ましい。
上記ヘッド基の好適例として、フッ素（Ｆ）、塩素（Ｃｌ）、臭素（Ｂｒ）、ヨウ素（Ｉ）等のハロゲン原子が挙げられる。これらのうちＣｌおよびＢｒが好ましく、特にＣｌが好ましい。上記ヘッド基の他の一つの好適例として、アルコキシ基（アルコキシシリル基等）が挙げられる。例えば、炭素数１〜４（より好ましくは炭素数１〜３）のアルコキシ基が好ましい。メトキシ基またはエトキシ基がさらに好ましく、通常はメトキシ基が最も好ましい。複数のヘッド基を有するＳＡＭ形成材料において、それらのヘッド基は同じであっても異なっていてもよいが、通常は複数の同じヘッド基を有する化合物が好ましい。好ましいＳＡＭ形成材料として、コア原子としてのシリコン原子に三つのハロゲン原子（例えばＣｌ）と一つのテール基とが結合した構造の化合物（トリハロシラン類）が挙げられる。他の好適例として、コア原子としてのシリコン原子に三つのアルコキシ基と一つのテール基とが結合した構造の化合物（トリアルコキシシラン類）が挙げられる。
【００２７】
ＳＡＭ形成材料の有するテール基は、例えば、置換されたまたは置換されていない脂肪族基または芳香族基（芳香族性を示す構造部分を有する基。典型的には、少なくとも一つの芳香環を含む基）であり得る。該脂肪族基の炭素数は例えば１〜３０（より好ましくは炭素数３〜３０、さらに好ましくは炭素数５〜３０）であり得る。該芳香族基の炭素数は例えば５〜３０（より好ましくは６〜３０）であり得る。このような脂肪族基を構成する炭素原子（典型的には、該脂肪族基の主鎖を構成する炭素原子）の一部がヘテロ原子（窒素原子、酸素原子、イオウ原子等）で置き換えられていてもよく、また芳香族基を構成する炭素原子（典型的には、芳香環を構成する炭素原子）の一部がヘテロ原子（窒素原子、酸素原子、イオウ原子等）で置き換えられていてもよい。
【００２８】
好ましいテール基の一例として、炭素数１０以上（典型的には１０〜３０）の脂肪族基が挙げられる。この脂肪族基は飽和であっても不飽和であってもよく、直鎖状であっても分岐を有していてもよい。また、該脂肪族基は開鎖状であってもよく、少なくとも一部が非芳香族性の環（例えばシクロヘキシル環）を形成していてもよい。例えば、炭素数１０〜３０の直鎖状の脂肪族基（典型的には、アルキル基、アルケニル基またはアルキニル基等の炭化水素基）が好ましい。炭素数１０〜３０の直鎖状のアルキル基が特に好ましい。そのようなテール基を有するＳＡＭ形成材料の具体例として、ｎ−オクタデシルトリクロロシラン（以下、「ＯＴＳ」と略記することがある。）、ｎ−オクタデシルトリメトキシシラン等が挙げられる。また、かかる脂肪族基を構成する水素原子の一部または全部がハロゲン原子（フッ素原子、塩素原子等）に置き換えられた構造のテール基も好ましい。例えば、脂肪族基を構成する水素原子の過半数（例えば７０個数％以上の水素原子）がフッ素原子に置き換えられたものが好適である。そのようなテール基を有するＳＡＭ形成材料の一具体例として、ヘプタデカフルオロ−１，１，２，２−テトラヒドロデシルトリクロロシランが挙げられる。
【００２９】
好ましいテール基の他の一例として、少なくとも末端（コア原子とは反対側）に置換基を有する炭素数２以上（典型的には炭素数２〜９、例えば炭素数３〜６）の飽和または不飽和の脂肪族基が挙げられる。上記置換基は、例えば、置換されたまたは置換されていないアミノ基、メルカプト基、水酸基、カルボキシル基、アルデヒド基、スルフォン酸基、シアノ基、ハロゲン原子等であり得る。そのようなテール基を有するＳＡＭ形成材料の一具体例として、３−メルカプトプロピルトリクロロシランが挙げられる。
【００３０】
好ましいテール基の他の一例として、置換されたまたは置換されていない少なくとも一つの芳香環（典型的にはベンゼン環）を含む芳香族基が挙げられる。炭素数が５以上（典型的には５〜３０）である芳香族基が好ましく、炭素数６〜２０の芳香族基がより好ましい。上記テール基は、例えば、置換されたまたは置換されていないアリール基またはアルキルアリール基であり得る。このような芳香族基を構成する水素原子の一部または全部がハロゲン原子（フッ素原子、塩素原子等）に置き換えられた構造のテール基も好ましい。また、かかる芳香族基はハロゲン原子以外の置換基を有していてもよい。かかる置換基としては、炭素数１〜１２程度の飽和または不飽和の置換されたまたは置換されていない炭化水素基（メチル基、エチル基、クロロメチル基等）、置換されていないアミノ基または置換されたアミノ基（例えばジメチルアミノ基等のような、モノまたはジアルキルアミノ基）、フルオロ基等を例示することができる。そのようなテール基を有するＳＡＭ形成材料の具体例として、ｐ−アミノフェニルトリクロロシラン、ｐ−クロロメチルフェニルトリクロロシラン等が挙げられる。
【００３１】
ここに開示されるＳＡＭ作製装置は、上記被処理物が導入されるチャンバ内の空間にＳＡＭ形成材料を供給するＳＡＭ供給手段を備える。該ＳＡＭ供給手段は、ＳＡＭ形成材料を含むミストを生成する霧化器と、そのミストを加熱する加熱器（ヒータ）とを含む。
上記霧化器の種類（ミストの発生方式等）は特に限定されない。例えば、液体に超音波振動を付与して該液体のミストを生成する方式の霧化器（超音波霧化器）を好ましく採用することができる。このような超音波霧化器の一つの典型的な構成は、上記ミストを生成するための原料として用いられる液体（すなわちＳＡＭ形成材料を含む液体。以下「原料液」ということもある。）を貯留する原料容器と、該容器内に上記原料液に接して配置される超音波振動子とを備える。例えば、上記原料容器の底部に上記超音波振動子が設置された態様の超音波霧化器を好ましく使用し得る。
上記原料容器は、上記原料容器に貯留された原料液の量（例えば、上記原料液の液面から上記容器の底面までの深さ）を検出する液量センサを備ることができる。ここに開示される装置は、例えば、上記原料容器内の原料液がミストとなって消費される（原料容器内から失われる）ことに伴う液量の減少を上記液量センサにより検出し、その減少量に応じて該容器に接続された原料液タンクから原料液が補給される構成とすることができる。
【００３２】
上記原料液としては、例えば、実質的にＳＡＭ形成材料のみからなる組成の原料液（二種以上のＳＡＭ形成材料の混合物であり得る。）を使用してもよく、該ＳＡＭ形成材料に適当な溶媒（典型的には有機溶媒）を添加した組成の原料液を使用してもよい。上記溶媒としては、使用するＳＡＭ形成材料の種類に応じて、該材料と均一に混合し得る（溶解し得る）溶媒を適宜選択して用いることができる。例えば、沸点が凡そ８０〜１５０℃の範囲にある溶媒を好ましく採用し得る。このようにＳＡＭ形成材料に溶媒を添加することにより、該ＳＡＭ形成材料を含む原料液の流動性を調節する（典型的には粘度を低下させる）ことができる。このことによって、単位時間当たりのミスト生成量の増加、ミストの粒径の調節等（例えば小径化）等の効果が実現され得る。また、ＳＡＭ形成材料の利用効率を高めることができる。ＳＡＭ形成材料と溶媒との混合割合は特に限定されない。例えば、ＳＡＭ形成材料の濃度が凡そ０．１ｍＭ（ミリモル）〜１０ｍＭ程度となるように溶媒と混合した組成の原料液を用いることができる。
【００３３】
装置構成の簡略化や環境負荷の軽減等の観点から、実質的にＳＡＭ形成材料のみからなる組成の（したがって有機溶媒を実質的に含まない）原料液を好ましく使用することができる。かかる組成の原料液（すなわちＳＡＭ形成材料）を適当な温度（例えば凡そ４０〜８０℃程度）に加熱し、その加熱された状態の原料液に超音波振動を付与して該原料液を霧化（超音波霧化）してもよい。このようにＳＡＭ形成材料を適度に加熱することによって該材料の流動性を調節し（例えば粘度を低下させ）、これにより単位時間当たりのミスト生成量の増加、ミストの粒径の調節（例えば小径化）等の効果が実現され得る。かかる態様は、例えば、原料容器に貯留された原料液を加熱する加熱手段（原料ヒータ）を備えた構成の超音波霧化器を用いて好ましく実施することができる。なお、上記構成の超音波霧化器は、ＳＡＭ形成材料に溶媒が添加された組成の原料液を霧化する態様でも好ましく使用することができ、同様の効果が実現され得る。
上記原料液の霧化は、霧化直後（生成直後）におけるミストの平均粒径（直径）が例えば凡そ５００ｎｍ〜１０μｍとなるように行うことができる。通常は、該平均粒径が凡そ５００ｎｍ〜３μｍとなるように上記霧化を行うことが好ましい。ミストの平均粒径が上記範囲よりも大きすぎると、作製されるＳＡＭの品質（例えば撥水性）が低下したり、該品質の安定性が不足しがちとなったりする場合がある。一方、上記範囲よりも小さすぎる平均粒径のミストは生成が困難である。このためＳＡＭの作製効率が低下傾向となる場合がある。
【００３４】
なお、ここに開示される技術に用いられる霧化器は上述のような超音波霧化器に限定されず、本発明の目的に適うミストを生成し得る各種の霧化器を適宜採用することができる。例えば、従来公知のアトマイザー（霧吹き）を用いて原料液をスプレーすることによって該原料液をミスト化してもよい。
【００３５】
ここに開示される装置の一つの好ましい態様では、上記霧化器（典型的には超音波霧化器）により生成されるミストが上記チャンバ内の空間に直接供給されるように上記ＳＡＭ形成材料供給手段が構成されている。例えば、上記霧化器がチャンバ内に収容されており上記原料容器の上端が該チャンバ内の空間に向けて開放された構成、上記霧化器が上記チャンバの外周に沿って取り付けられており該チャンバの外壁に設けられた貫通孔を通じて上記霧化器の上部が上記チャンバ内の空間に開放された構成、等であり得る。このような構成は、装置を小型化・簡略化する上で有利である。また、かかる構成によると、使用するＳＡＭ形成材料を効率よく（例えば、より短い経路で）被処理物に到達させることができる。したがって、より高いＳＡＭ形成材料利用効率が実現され得る。
【００３６】
ここに開示される装置の他の一つの好ましい態様では、上記霧化器（ミスト生成部）と上記チャンバとがＳＡＭ形成材料供給ダクトを介して連結されている。そして、該ダクト内に上記霧化器から上記チャンバに向かう気流（ＳＡＭ形成材料の蒸気を含むガス流であり得る。）を生じさせ得るように上記ＳＡＭ形成材料供給手段が構成されている。このことによって、上記霧化器により生成したミストを該気流に乗せて上記チャンバ側へと適切に送り出すことができる。かかる構成の装置は、ミストの生成条件（粒径、発生量等）、上記チャンバ内へのＳＡＭ形成材料（該材料のミストおよび／または蒸気であり得る。）の供給条件等を、より詳細にコントロールするのに適している。また、かかる構成の装置によると、上記ミスト生成条件、チャンバ内への供給条件、使用する霧化器の態様等を、より広い範囲から適宜選択することができる。なお、上記ダクト内に気流を生じさせる具体的な手段および該手段を実現するための具体的な装置構成としては、従来公知の各種手段および構成を適宜採用することができ、特に本発明を特徴づけるものではないので、詳細な説明は省略する。
【００３７】
上記ＳＡＭ形成材料供給手段は、原料液から生成したミストが気流に乗って該原料液の液面付近から運び去られるように（例えば、該ミストが液面付近から吹き払われるように）構成されていてもよい。このことによって新たなミストの生成を助けることができ、単位時間当たりのミスト発生量を増加させることができる。また、該ミストの発生量をより的確に制御することができる。かかる構成は、上記霧化器により生成されるミストが上記チャンバ内の空間に直接供給されるタイプの装置および上記霧化器と上記チャンバとがダクトを介して連結されるタイプの装置のいずれにおいても好ましく採用され得る。上記原料液の液面付近からミストを運び去るための気流を生じさせる具体的な手段および該手段を実現するための具体的な装置構成としては、従来公知の各種手段および構成を適宜採用することができ、特に本発明を特徴づけるものではないので、詳細な説明は省略する。霧化器とチャンバとがダクトを介して連結されるタイプの装置では、上記ダクト内に気流を生じさせる手段を、上記原料液の液面付近からミストを運び去る気流を生じさせる手段としても利用し得る。
【００３８】
ここに開示される装置を構成するＳＡＭ材料供給手段は、また、上記ミスト（実質的にＳＡＭ形成材料からなるミストであり得る。）を加熱する加熱器を含む。該加熱器は、霧化器により発生したミストが被処理物に至るまでの間に該ミストを加熱し得るように設けられていればよい。好ましい一つの態様では、上記加熱器が、霧化器から直接または上記ダクトを経て上記チャンバ内の空間に供給された前記ミストを該チャンバ内で加熱し得るように設けられている。上記加熱によって上記ミストに含まれるＳＡＭ形成材料の少なくとも一部を気化させる。該ミストに含まれるＳＡＭ形成材料の実質的に全部が気化するように上記加熱を行ってもよい。
ここに開示される装置は、上記チャンバ内の空間にあるＳＡＭ形成材料が該チャンバ内に導入された被処理物に付着するように構成されている。該被着物に付着する上記ＳＡＭ形成材料は、該材料を含むミスト（微小液滴）であってもよく、該材料の蒸気であってもよく、該ミストと該蒸気とが混在していてもよい。ここに開示される技術は、製造効率およびエネルギー効率の観点から、ＳＡＭ形成材料のミストと蒸気とが混在した状態で該材料を被処理物に付着させる態様で好ましく実施され得る。
【００３９】
ここに開示される装置は、上記チャンバ内を通して被処理物を搬送する被処理物搬送手段を備える。該搬送手段の構成は特に限定されず、上記被処理物が上記チャンバ内を通過するように（典型的には、上記チャンバの一端に設けられた入口から搬入され、多端に設けられた出口から搬出されるように）該被処理物を搬送し得るように構成されていればよい。例えば、図１に示すように被処理物Ｗを台車４２に載置する態様、図３または図５に示すように送りロール４６４を用いる態様、被処理物をベルトコンベアに載せて搬送する態様、被処理物を気流で浮かせた状態（フローティング）で搬送する態様、等の従来公知の搬送手段を適宜採用することができる。
上記被処理物の搬送パターンは特に限定されない。例えば該被処理物を一定の速度で連続的に搬送してもよく、あるいは該被処理物を間欠的に（例えば、あらかじめ設定された所定のタイミングで止まったり動いたりするように）搬送してもよい。
【００４０】
被処理物にＳＡＭ形成材料（該材料のミストおよび／または蒸気）を付着させる際の雰囲気温度（典型的には上記チャンバ内の温度）は、該ＳＡＭ形成材料が被処理物に適切に供給され得る温度であればよく、特に限定されない。例えば、従来の気相法によるＳＡＭ形成と同程度の雰囲気温度を採用することができる。好ましい雰囲気温度は、使用するＳＡＭ形成材料によっても異なり得るが、通常は、該雰囲気温度を少なくとも凡そ４０℃以上とすることが適当であり、凡そ８０℃〜２００℃とすることが好ましく、凡そ１００℃〜１８０℃（例えば凡そ１００℃〜１５０℃）とすることがより好ましい。また、被処理物にＳＡＭ形成材料を付着させる際の雰囲気圧力は特に限定されず、例えば従来の気相法によるＳＡＭ形成と同程度の雰囲気圧力を採用することができる。操作の容易性や、装置構成を簡略化し得ること等の観点から、通常は大気圧程度の雰囲気圧力を好ましく採用することができる。ここに開示される装置または方法は、雰囲気圧力の意図的な制御を行わない態様で使用または実施され得る。
【００４１】
ここに開示される方法の一つの好ましい態様では、被処理物（典型的には、該被処理物のうち少なくともＳＡＭが形成される表面）が雰囲気温度よりも低い温度に維持されるように該被処理物を意図的に（強制的に）冷却しつつ、該被処理物にＳＡＭ形成材料を付着させる。また、ここに開示される装置は、前記チャンバ内に導入された前記被処理物を該チャンバ内において冷却し得るように構成された冷却器を含み得る。このように雰囲気温度よりも低温に冷却された被処理物にＳＡＭ形成材料を付着させることによって、より品質のよいＳＡＭが作製され得る。例えば、被処理物が前記雰囲気温度よりも凡そ６０℃以上低い温度に維持されるように上記冷却を行うとよい。
このように被処理物を雰囲気温度よりも低温に冷却するための具体的な方法または装置構成は特に限定されない。例えば、内蔵された冷却器等により上記雰囲気温度よりも低温に維持された部材（後述する搬送経路、送りロール等）に被処理物を接触させることにより該被処理物を冷却する態様を好ましく採用することができる。
【００４２】
ここに開示されるＳＡＭ作製方法（ここに開示される装置を用いてＳＡＭを作製する方法であり得る。）では、上述のような各種材質（例えば、紙、ポリマー材料等）から主として構成される被処理物をそのまま（特に前処理を行うことなく）使用することができる。また、必要に応じて（例えば、被処理物の材質、表面状態、使用するＳＡＭ形成材料の種類、目的とするＳＡＭの品質等に応じて）適切な前処理を施した被処理物を好ましく使用することができる。該前処理は、被処理物の表面を洗浄する処理、被処理物の表面を高度に（好ましくは原子レベルで）平坦化する処理、被処理物の表面に微細な凹凸を形成する処理、被処理物の表面に官能基（典型的にはＳＡＭ形成材料の吸着に適した官能基、例えば水酸基）を導入する処理、被処理物の表面を改質する処理（例えば、被処理物表面に酸化膜を形成する処理）等から選択される一種または二種以上を含み得る。かかる前処理が施された被処理物を用いることにより、該被処理物の表面に高品質のＳＡＭをより適切に作製することができる。
【００４３】
ここに開示される技術では、上記前処理として、被処理物に紫外光（波長が１００ｎｍ〜３８０ｎｍの範囲にある紫外線）を照射する処理を好ましく採用することができる。該照射に真空紫外光（波長が１００ｎｍ〜２００ｎｍの範囲にある紫外線；ＶＵＶ）を用いて処理することがより好ましい。上記ＶＵＶ処理は、酸素（典型的には酸素分子（Ｏ2））を含む雰囲気下で被処理物にＶＵＶを照射する処理であり得る。例えば、常圧（大気圧）あるいは減圧（例えば凡そ１Ｐａ〜１５００Ｐａ、好ましくは凡そ１０Ｐａ〜１０００Ｐａ）の大気中で被処理物にＶＵＶを照射することによって、該被処理物の表面に水酸基を適切に導入することができる。また、被処理物の表面を適切に洗浄することができる。これらによって、被処理物の表面をＳＡＭの形成により適した状態とすることができる。上記ＶＵＶ照射は、エキシマランプ、Ｈ2ランプ等の光源を備えた従来公知のＶＵＶ照射装置を使用して実施することができる。
【００４４】
上述のように被処理物にＶＵＶを照射する処理を行うために、ここに開示されるいずれかのＳＡＭ作製装置は、ＶＵＶ照射装置（照射手段）を具備する構成とすることができる。このＶＵＶ照射手段は、上記チャンバの内部に配置されていてもよく、上記チャンバの外部に設けられていてもよい。ここに開示される装置は、上記ＶＵＶ照射装置を経由して被処理物がチャンバ内に導入されるように構成されたものであり得る。あるいは、あらかじめＶＵＶ照射を行った被処理物を別途チャンバ導入用の搬送手段に供して運用されるように構成された装置であってもよい。
【００４５】
ここに開示される装置は、ＳＡＭ形成材料の膜形成反応を促進する触媒を被処理物に供給する触媒供給手段を備えることができる。かかる膜形成反応は、ＳＡＭ形成材料と被処理物（例えば該被処理物の表面にある水酸基等の官能基）との間に化学結合を形成する反応、ＳＡＭ形成材料相互の間に化学結合を形成する反応（例えば脱水縮合反応）等であり得る。ここに開示される方法は、かかる触媒を被処理物に供給することを含む態様で好ましく実施することができる。上記触媒としては、例えば、ＳＡＭ形成材料の（特にヘッド基の）加水分解および／または縮合反応を促進する触媒が好ましく使用され得る。加水分解反応を促進する触媒としては、かかる機能を発揮し得ることが知られている各種の金属アルコキシドを用いることができる。具体例としては、テトラキストリメチルシロキシチタニウム（Ｔｉ（ＯＳｉ（ＯＣＨ3）3）4）、テトラエトキシチタン（Ｔｉ（ＯＣ2Ｈ5）4）、チタニウムイソプロポキシド（Ｔｉ（ＯＣ3Ｈ7）4）、ニオブエトキシド（Ｎｂ（ＯＣ2Ｈ5）5）、テトラメトキシジルコニウム（Ｚｒ（ＯＣＨ3）4）、テトラエトキシジルコニウム（Ｚｒ（ＯＣ2Ｈ5）4）、ペンタエトキシタンタル（Ｔａ（ＯＣ2Ｈ5）5）、アルミニウムエトキシド（Ａｌ（ＯＣ2Ｈ5）3）、ジメトキシマグネシウム（Ｍｇ（ＯＣＨ3）2）、リチウムターシャリーブトキシド（ＬｉＯＣ（ＣＨ3）3）等が挙げられる。膜形成反応促進触媒として使用し得る材料の他の例としては、有機または無機の酸（例えば、塩酸、硫酸、硝酸、酢酸、フッ酸）、有機または無機の塩基（例えばアンモニア）等が挙げられる。
【００４６】
このような触媒を被処理物に供給する（付着させる）方法は特に限定されない。例えば、該触媒を含む溶液のミスト（実質的に該触媒のみからなるミストであってもよい。）を被処理物に付着させる方法、該触媒を含む溶液を被処理物に塗布する方法、該触媒の蒸気に被処理物を曝露する方法、等を適宜採用することができる。
かかる触媒は、遅くとも被処理物上においてＳＡＭ形成材料の膜形成反応が完了するよりも前に該被処理物に供給されることによって、上記膜形成反応の進行を促進する機能を発揮し得る。ここに開示される技術では、被処理物にＳＡＭ形成材料を供給する（付着させる）とほぼ同時またはそれよりも前に、該被処理物に触媒を供給する（付着させる）ことが好ましい。このことによって、例えば、後述するＳＡＭ作製例で使用したｎ−オクタデシルトリクロロシランをＳＡＭ形成材料として、接触角が凡そ９０°以上（典型的には凡そ９０〜１１０°）のＳＡＭ付き物品（サンプル）を得ることができる。被処理物にＳＡＭ形成材料を付着させる前に該該被処理物に触媒を付着させることがより好ましい。このように少なくとも一部の触媒が被処理物に付着した状態でＳＡＭ形成材料を供給することによって、より良好な効果が実現され得る。例えば、より高品質の（使用するＳＡＭの種類に応じた性質がより適切に発揮された）ＳＡＭを安定して作製することができる。例えば、ｎ−オクタデシルトリクロロシランをＳＡＭ形成材料として、接触角が凡そ１００°以上（典型的には凡そ１００〜１１０°）、さらには１０５°以上（典型的には凡そ１０５〜１１０°）のＳＡＭ付き物品（サンプル）を得ることができる。
【００４７】
以下、図面を参照しつつ、本発明に関するいくつかの実施形態を説明するが、本発明をかかる具体例に示すものに限定することを意図したものではない。
【００４８】
＜例１＞
本発明に係るＳＡＭ作成装置の一構成例を図１および図２に示す。このＳＡＭ作製装置１は、チャンバ（反応室）１０と、該チャンバ内の空間１１にＳＡＭ形成材料を供給するＳＡＭ形成材料供給手段２０と、該チャンバ内を通る所定の搬送経路に沿って被処理物Ｗを搬送するように構成された被処理物搬送手段４０と、該チャンバの上流側に配置されたＶＵＶ照射装置５０と、該チャンバの下流側に配置されたヒータ６０と、を備える。
【００４９】
被処理物搬送手段４０は、ＶＵＶ照射装置５０、チャンバ１０およびヒータ６０を経由して延びる搬送経路４１と、図示しない牽引機構により搬送経路４１に沿って牽引（移動）されるように構成された台車４２とを含む。搬送経路４１のうちチャンバ１０の下方に位置する部分には冷却器（例えば水冷式チラー）１８が内蔵されている。この冷却器１８を作動させることにより、チャンバ１０の底部（搬送経路４１の表面）を該チャンバ内の雰囲気温度よりも低温に維持することができる。チャンバ１０の底部を構成する搬送経路４１の表面は、熱伝導性のよい材料、例えばアルミニウム、銅等の金属材料により構成されている。
台車４２は、その全体が熱伝導性のよい材料（例えば、アルミニウム、銅等の金属材料）から構成されており、図２に示すように、被処理物Ｗが載置される支持台４２２と、該支持台の両脇に配置された車輪４２６とを有する。支持台４２２の下面と車輪４２６の下端とはほぼ同じ高さである。したがって支持台４２２の下面は搬送経路４１の表面に接触または近接している。このことによって、台車４２の熱を搬送経路４１へと良好に逃す（放熱する）ことができる。換言すれば、搬送経路４１への伝熱によって台車４２から熱を奪い、該台車４２を良好に冷却することができる。なお、図２には被処理物Ｗを支持台４２２の上面に直接載置した例を示しているが、例えばクリップ等の固定手段により被処理物Ｗを板状のトレイに止め、そのトレイを支持台４２２の上面に載置するようにしてもよい。上記トレイとしては、アルミニウム等の熱伝導性のよい材料から構成されたもの（例えばアルミニウム板）を好ましく用いることができる。
【００５０】
チャンバ１０には、搬送経路４１に沿って、台車４２（被処理物Ｗ）が搬入される入口１２と、台車４２（被処理物Ｗ）が搬出される出口１４とが形成されている。入口１２および出口１４の上部には、これら入口１２および出口１４にエアカーテンを形成するエア噴出機１５がそれぞれ配置されている。該エアカーテンによってチャンバ１０の開口部をシールすることにより、ＳＡＭ形成材料のミストまたは蒸気がチャンバ１０の内部から外部に散逸することを防止して該材料の利用効率を高めることができる。
【００５１】
チャンバ１０の内部には、ＳＡＭ形成材料供給手段２０を構成する複数の超音波霧化器２２が配置（収容）されている。各霧化器２２の上端はチャンバ内の空間１１に開放されている。これらの霧化器２２のうち少なくとも一つにＳＡＭ形成材料を含む原料液（好ましくは、実質的にＳＡＭ形成材料からなる原料液）を供給して該霧化器を作動させると、ＳＡＭ形成材料を含むミストＭが生成し、霧化器２２の上端から空間１１に供給される。この霧化器２２には、該霧化器に貯留される原料液を加熱可能な原料ヒータ（図示せず）が具備されている。
また、チャンバ１０の壁面にはヒータ（例えばシースヒータ）２４が設置されている。このヒータ２４を作動させることにより、チャンバ１０内の雰囲気温度を調節するとともに、該チャンバ内の空間にある上記ミストＭを加熱してその少なくとも一部を気化させることができる。
【００５２】
本例に係る装置１は、ＳＡＭ形成材料の膜形成反応を促進する触媒をチャンバ１０内の空間に供給する触媒供給手段７０を備えることができる。該触媒供給手段７０の構成要素として、チャンバ１０内に配置された複数の霧化器２２のうち少なくとも一つを触媒霧化器７２として使用することができる。例えば、上記膜形成反応を（典型的には加水分解反応）を促進する触媒または該触媒を含む溶液を該霧化器７２に供給して該霧化器を作動させる。これにより上記触媒を含むミストが生成し、霧化器７２の上端から空間１１に供給される。この場合、相対的に入口１２側（上流側）にある一以上の霧化器２２を触媒の霧化に使用し、相対的に出口１４側（下流側）にある一以上の霧化器２２をＳＡＭ形成材料の霧化に使用するとよい。これにより、チャンバ１０内において被処理物Ｗが触媒濃度の高い部分を通過し、次いでＳＡＭ形成材料の濃度が高い部分を通過するように該被処理物Ｗを搬送することができる。かかる作製方法（装置の運転方法）によると、より高品質のＳＡＭを安定して形成し得る。
【００５３】
かかる構成のＳＡＭ作製装置１を用いて、例えば以下のようにして被処理物Ｗの表面にＳＡＭを形成することができる。すなわち、被処理物Ｗがセットされた台車４２を搬送経路４１の上流側端（ＶＵＶ照射装置よりも上流側）に用意する。そして、あらかじめ設定した所定の速度で台車４２を搬送経路４１の下流側（図１の右方向）へと連続的に移動させて（牽引して）ＶＵＶ照射装置５０に導入する。このＶＵＶ照射装置５０は、台車４２の移動方向と略直交するスリット状の範囲にＶＵＶを照射し得るように構成されている。したがって、台車４２が搬送経路４１の下流側に移動するにつれて、被処理物Ｗの表面にその前方から後方（図１中の右から左）へと順にＶＵＶが照射される。
【００５４】
一方、チャンバ１０内は、あらかじめ設定された適切な雰囲気温度、例えば４０℃〜１５０℃程度の温度に調整されている。また、チャンバ１０の底部にある搬送経路４１は、冷却器１８を作動させることにより、室温と同程度またはそれ以下の表面温度（例えば凡そ１０〜３０℃）に維持されている。そして、チャンバ１０内の空間１１には、霧化器２２により生成したＳＡＭ形成材料のミストおよび触媒のミストならびにそれらの気化物（蒸気）が充満している。ここで、上述のように、上流側にある一以上の霧化器２２を触媒の霧化に使用し、下流側にある一以上の霧化器２２をＳＡＭ形成材料の霧化に使用することによって、チャンバ内空間１１は、触媒濃度（該空間の体積当たりに含まれる触媒のモル数または質量をいい、ミストであるか蒸気であるかを問わない。）についてはチャンバ１０の入口側のほうが高く、ＳＡＭ形成材料の濃度（該空間の体積当たりに含まれるＳＡＭ形成材料のモル数または質量をいい、ミストであるか蒸気であるかを問わない。）については出口側のほうが高い状態に維持されている。
【００５５】
ＶＵＶ照射装置５０を通過した台車４２は、引き続き下流側に牽引されて、あらかじめ設定した所定の速度（ＶＵＶ照射装置５０を通過するときと同じ速度であってもよく異なる速度であってもよい。）でチャンバ１０の入口１２から該チャンバ内へと進入し、該チャンバ内を出口１４側へと通過する。このように台車４２が入口側から出口側へと移動する間に、まず被処理物Ｗに主として触媒を付着させ、次いで主としてＳＡＭ形成材料を付着させることができる。このとき、チャンバ１０内の雰囲気温度と該チャンバの底部にある搬送経路４１の表面温度との温度差によってチャンバ１０内に生じる下降気流を利用して、チャンバ内の空間１１にあるＳＡＭ形成材料および／または触媒を被処理物Ｗの表面に効率よく導くことができる。
【００５６】
チャンバ１０を通り抜けることでＳＡＭ形成材料の付着を終えた被処理物Ｗは、台車４２をさらに下流側に牽引することによってヒータ（例えば温風ヒータ）６０へと導入される。該ヒータを通過させることにより被処理物Ｗを加熱し、ＳＡＭ形成材料の膜形成反応をさらに進行させることができる。また、該膜形成反応により生じた副生成物（脱水縮合により生じた水等）を除去することができる。このようにして、被処理物Ｗの表面に高品質のＳＡＭを効率よく作製することができる。換言すれば、表面に高品質のＳＡＭを有するＳＡＭ付き物品を効率よく製造することができる。
【００５７】
本例に係る構成の装置１を用いて紙（被処理物）の表面にＳＡＭを作製した。ＳＡＭ形成材料としては、ＣＨ3（ＣＨ2）17ＳｉＣｌ3で表されるｎ−オクタデシルトリクロロシラン（東京化成工業株式会社製、以下「ＯＴＳ」と略記する。）を使用した。また、触媒（加水分解触媒）としては、テトラキストリメチルシロキシチタニウム（Ｔｉ（ＯＳｉ（ＯＣＨ3）3）4）を使用した。
【００５８】
すなわち、Ａ３サイズの上質紙（被処理物）Ｗを用意し、該紙の長辺方向が搬送経路４１と一致する向きで台車４２の上面にセットした。その台車４２を１０〜５０ｍｍ／秒の速度（Ｓ１）で牽引してＶＵＶ照射装置５０に通過させた。これにより、大気圧の室温下において、エキシマランプ（株式会社エム・ディ・エキシマ製品、型式「ＭＥＵＴＡ−１−３３０」、波長λ＝１７２ｎｍ、照射エネルギー密度５０ｍＷ／ｃｍ2）から生じる真空紫外線光（ＶＵＶ）に被処理物Ｗを曝露した。このとき、ランプから被処理物Ｗの表面までの距離は約５ｍｍとした。かかるＶＵＶ照射処理を行うことにより、被処理物Ｗを洗浄するとともに、該被処理物Ｗの表面に水酸基を導入した。
【００５９】
本作製例では、チャンバ１０内の雰囲気温度を凡そ４０℃とし、チャンバ１０の底部における搬送経路４１の表面温度を凡そ２０℃とした。チャンバ１０内に配置された複数の超音波霧化器２２（ここでは、被処理物の搬送方向に５個、該方向と直交する方向に３個の合計１５個の霧化器２２を備える装置を使用した。）のうち出口に近い側から６個（２列）の霧化器２２の原料容器にＯＴＳを入れた。そして、上記原料ヒータを用いて該原料容器内のＯＴＳを凡そ５０〜６０℃に加温し、その加温された状態にあるＯＴＳに超音波振動を付与してＯＴＳのミストを生成した。また、上記１５個の超音波霧化器２２のうち最も入口側の中央にある１個の霧化器２２（触媒霧化器７２）の原料容器に上記触媒を入れ、その触媒に超音波振動を付与して該触媒のミストを生成した。
上記ＶＵＶ照射処理を終えた被処理物Ｗを、上記状態にあるチャンバ１０内に１０〜１００ｍｍ／秒の速度（Ｓ２）で通過させ、次いでヒータ６０から供給される３０〜６０℃の温風に曝露した。このようにして上質紙の表面に撥水性のＳＡＭを作製した。
なお、上質紙のように通気性を有するシート状の被処理物（紙、布等）では、本例のように主として該被処理物の一方の面側からＳＡＭ形成材料が供給される態様によっても、該被処理物に含まれる空隙を通じて該被処理物の全体にＳＡＭ形成材料を行き渡らせることが可能である。
【００６０】
ＶＵＶ照射処理を行う際の被処理物Ｗの搬送速度（Ｓ１）およびチャンバを通過させる際の被処理物Ｗの搬送速度（Ｓ２）を上記範囲で異ならせて上質紙の表面にＳＡＭを作製した。それらのＳＡＭ付き上質紙（サンプル）について、２５℃の雰囲気下で蒸留水の静的接触角を液滴法（液滴直径約２ｍｍ）により測定した。この接触角測定には、協和界面科学株式会社製の接触角測定装置（型式「ＣＡ−Ｘ１５０」）を使用した。その結果、上記範囲のＳ１およびＳ２の組み合わせにより得られたサンプルはいずれも上記接触角が１０５°〜１１０°の範囲にあった。また、上記範囲ではＳ１および／またはＳ２を大きくすることによる接触角の低下傾向はみられなかった。例えば、Ｓ１＝５０ｍｍ／秒、Ｓ２＝１００ｍｍ／秒の条件で作製したサンプルの接触角は１０８°であった（図７参照）。
【００６１】
なお、ＯＴＳに由来するＳＡＭの接触角の理論値は１１０°程度だといわれている。実際、ＯＴＳを用いて一般的な液相法によりほぼ理想的に形成されたＳＡＭの接触角は通常１１０°程度である。これらの接触角の値は上記サンプルの接触角とほぼ同等である。すなわち、上記作製例によると、使用したＳＡＭ形成材料の種類に応じた性質がよく発揮された高品質のＳＡＭを効率よく作製することができた。
また、理想的に形成されたＳＡＭの水滴接触角は、一般に、該ＳＡＭの作製に使用する原料（ＳＡＭ形成材料）の末端官能基（テール基の末端部分）に依存する。撥水性の高いＳＡＭ（ひいては撥水性の高いＳＡＭ付き物品）の作製を目的とする場合には、末端官能基がフルオロ基、メチル基、メチレン基等の表面エネルギーの小さい基であるＳＡＭ作成材料を好ましく使用することができる。例えば、末端官能基がメチル基であるＳＡＭ形成材料を用いて理想的に形成されたＳＡＭの接触角は概ね１００〜１１０°程度であり得る。また、末端官能基がフルオロ基であるＳＡＭ形成材料を用いて理想的に形成されたＳＡＭの接触角は概ね凡そ１１５〜１２５°程度であり得る。
【００６２】
＜例２＞
本発明に係るＳＡＭ作成装置の他の構成例を図３に示す。なお、以下の図面において、例１に係るＳＡＭ作成装置と同様の機能を果たす部材には同じ符号を付し、重複する説明は省略する。
図３に示すＳＡＭ作製装置２は、枚葉状の被処理物を台車４２にセットして該台車ごと搬送する例１に係る装置１とは異なり（図１参照）、長尺シート状の被処理物（以下、単に「シート」ともいう。）をチャンバ１０内に連続的に通過させるのに適した態様の被処理物搬送手段４０を備える。その搬送手段４０は、巻出ロール４６２から巻き出されたシート（被処理物Ｗ）がＶＵＶ照射装置５０に導入され（本例に係る装置２では、シートの両側、すなわち一面側および他面側からＶＵＶが照射されるようにＶＵＶ照射装置５０が配置されている。）、次いでチャンバ１０に導入されて該チャンバ内に配置された複数の送りロール４６４を経由する間にチャンバ内の空間１１にあるＳＡＭ形成材料が上記シートの両面側から該シートに付着するように構成されている。そして、チャンバ１０を通過したシートが引き続きヒータ６０に導入されて該シートの両面側から加熱（例えば温風が供給）された後、該シートが巻取ロールに巻き取られるように構成されている。かかる構成の装置２によると、長尺シート状の被処理物（例えば連続紙）の表面に連続して効率よくＳＡＭを作製することができる。
なお、送りロール４６４は、該ロール４６４の表面温度をチャンバ１０内の雰囲気温度よりも低温に維持し得るように構成されていてもよい。かかる構成の装置によると、送りロール４６４と被処理物Ｗ（シート）との間の伝熱を利用して、該ロール４６４に掛け渡されたシートをチャンバ１０内において冷却することができる。また、送りロール４６４の数、サイズ、配置等は図３に示されたものに限定されず、目的に応じて種々変形した態様で実施することができる。
【００６３】
＜例３＞
本発明に係るＳＡＭ作成装置のさらに他の構成例の要部を図４に示す。本例は、霧化器（ミスト生成部）とチャンバとがＳＡＭ形成材料供給ダクトを介して連結された装置の一例である。すなわち、図４に示すＳＡＭ作製装置３では、超音波霧化器２２とチャンバ１０とがダクト２８を介して連結されている。この霧化器２２は、原料液Ｌを貯留する原料容器２２４と、その原料容器内に収容された超音波振動子２２６と、原料容器２２４の外周に配置（例えば、該容器の外壁に内蔵）された原料ヒータ２２８とを備える。この原料ヒータ２２８は、必要に応じて、容器２２４内に貯留された原料液Ｌを適当な温度に加熱（例えば凡そ４０〜８０℃程度に加熱）し得るように構成されている。このように原料液Ｌが加熱された状態で超音波振動子２２６を振動させることにより、原料液Ｌから効率よくミストＭを生成することができる。原料容器２２４の上端はダクト２８内に開放されており、これにより原料液Ｌから生じたミストＭをダクト２８内に導入することができる。ダクト２８の内部には、図示しない動力源に接続された一または二以上のファン２６が設けられている。このファン２６を回転駆動することによりダクト２８内に霧化器２２からチャンバ１０に向かう気流を生じさせ、該気流に乗せてミストＭをチャンバ１０側へと効率よく搬送することができる。かかる構成の装置によると、生成するミストＭの大きさ（平均粒径）、該ミストＭの生成レート（ひいてはチャンバ１０へのミストＭの供給レート）等をより適切にコントロールすることができる。また、上記気流に乗せてミストＭを強制的に搬送するので、チャンバ１０内にミストＭを迅速にかつ安定して供給することができる。例えば、チャンバ１０内に導入された被処理物（例えば、図１と同様に搬送経路４１に沿って移動する台車４２に載置されて入口１２からチャンバ１０内に導入された被処理物）の表面に向けてミストＭが層流で吹き付けられるように上記気流をコントロールすることが可能である。
【００６４】
なお、上記気流を生じさせる手段はファン２６に限定されず、例えば、従来公知の各種態様のブロア（送風機）を適宜採用することができる。また、ダクト２８内にあるミストＭを加熱する加熱器を備えた構成とし、該ミストＭの少なくとも一部を気化させてもよい。例えば、原料液Ｌから生成したミストＭがダクト２８を通じてチャンバ１０に供給されるまでの間に該ミストＭを実質的に完全に気化する（したがってＳＡＭ形成材料の蒸気のみがチャンバ１０内に供給され、ミストは供給されない）態様であってもよい。かかる態様のＳＡＭ作製方法も、本発明により提供されるＳＡＭ作製方法の概念に包含され得る。
また、本例に係る装置３は、例１に係る装置１または例２に係る装置２と同様に、ＶＵＶ照射装置５０および／またはヒータ６０を備える構成とすることができる。
【００６５】
＜例４＞
本発明に係るＳＡＭ作成装置のさらに他の構成例の要部を図５に示す。本例に係る装置４では、被処理物にＳＡＭ形成材料を付着させるチャンバ１０の上流側に隣接して、被処理物に触媒Ｃを付着させる触媒付与チャンバ８０が設けられている。触媒Ｃは、図示しない触媒霧化器と、該霧化器と触媒付与チャンバ８０とを連結する触媒供給ダクト７８とを含む触媒供給手段７０によってチャンバ８０内に導入される。この装置４は、触媒付与チャンバ８０に導入された触媒が、該触媒付与チャンバ内に導入された被処理物（ここでは、長尺シート状の被処理物Ｗが複数の送りロール４６４によって図５の左から右へと送られる例を示している。）に付着するように構成されている。なお、符号８２は、被処理物を触媒付与チャンバ８０内に搬入する入口を示している。該チャンバ８０の出口はチャンバ１０の入口と共有されている。
かかる構成の装置４によると、被処理物に触媒を付与するタイミングとＳＡＭ形成材料を付与するタイミングとを精度よく（順序よく）コントロールすることができる。このことによって、より高品質のＳＡＭを作製することができる。また、より安定した品質のＳＡＭを作製することができる。また、触媒付与チャンバ８０を分割したことによりチャンバ１０の容積をより小さくすることが可能となるので、ＳＡＭ形成材料の利用効率をより高めることができる。
なお、本例に係る装置４は、例１に係る装置１または例２に係る装置２と同様に、ＶＵＶ照射装置５０および／またはヒータ６０を備える構成とすることができる。
【００６６】
＜例５＞
本発明に係るＳＡＭ作成装置のさらに他の構成例の要部を図６に示す。この図６は、本例に係る装置５を構成するチャンバの内部の様子を示している。該チャンバ内を通過する被処理物Ｗ（ここでは、長尺シート状の被処理物Ｗが図６の上から下へと送られる例を示している。）の両側には、ＳＡＭ形成材料を含むＳＡＭ形成材料含有ガス（典型的には少なくとも該ＳＡＭ形成材料の蒸気を含むガスであり、さらに該ＳＡＭ形成材料を含有する原料液のミストを含んでもよい。）を該被処理物に供給し得るように構成されたＳＡＭ形成材料供給ダクト２８が配置されている。ダクト２８の先端部（ノズル部）２８２では該ダクトの開口径が絞られており、このことによってダクト２８内のガス流速を高め、被処理物Ｗの表面近傍に開口するダクト２８の先端から被処理物Ｗの表面に向けて上記ＳＡＭ形成材料含有ガスを吹き付けることができる。例えば、ＳＡＭ形成材料の蒸気およびミストを含有するガスを被処理物Ｗの表面に層流で吹き付けることが好ましい。
なお、本例に係る装置５は、例１に係る装置１または例２に係る装置２と同様に、ＶＵＶ照射装置５０および／またはヒータ６０を備える構成とすることができる。
【００６７】
また、図６に示される例では、長尺シート状の被処理物Ｗを上から下へと連続的に送ることによって、ダクト２８の先端からのＳＡＭ形成材料含有ガスが被処理物Ｗの長手方向の各部に順次供給される。この変形例として、被処理物Ｗの位置を固定し、該被処理物Ｗに沿ってダクト２８を例えば下から上に移動させつつ該ダクト２８の先端からＳＡＭ形成材料含有ガスを吹き付けることによっても、被処理物Ｗの長手方向の各部にＳＡＭ形成材料含有ガスを順次供給することができる。あるいは、被処理物Ｗおよびダクト２８の双方を移動させることによってそれらの相対位置を変更しつつＳＡＭ形成材料含有ガスが供給されるような態様としてもよい。
【図面の簡単な説明】
【００６８】
【図１】例１に係るＳＡＭ作製装置の概略構成を模式的に示す説明図である。
【図２】図１のII−II線断面図である。
【図３】例２に係るＳＡＭ作製装置の概略構成を模式的に示す説明図である。
【図４】例３に係るＳＡＭ作製装置の要部を模式的に示す説明図である。
【図５】例４に係るＳＡＭ作製装置の要部を模式的に示す説明図である。
【図６】例５に係るＳＡＭ作製装置の要部を模式的に示す説明図である。
【図７】例１に係るＳＡＭ作製装置を用いて得られたサンプルの水滴接触角を示す光学顕微鏡写真である。
【符号の説明】
【００６９】
１〜５：自己組織化単分子膜製造装置
１０：チャンバ
１１：チャンバ内空間
１８：冷却器
２２：超音波霧化器（霧化器）
２４：ヒータ（加熱器）
２８：膜形成材料供給ダクト
４２：台車
４６４：送りロール
５０：ＶＵＶ照射装置（ＶＵＶ照射手段）
６０：温風ヒータ（加熱手段）
【図１】
2008161779.tif 000003
【図２】
2008161779.tif 000004
【図３】
2008161779.tif 000005
【図４】
2008161779.tif 000006
【図５】
2008161779.tif 000007
【図６】
2008161779.tif 000008
【図７】
2008161779.tif 000009